【手続補正書】
【提出日】平成17年4月15日(2005.4.15)
【手続補正１】
【補正対象書類名】明細書
【補正対象項目名】特許請求の範囲
【補正方法】変更
【補正の内容】
【特許請求の範囲】
【請求項１】
ポリオレフィン系樹脂｛（Ａ）成分｝、充填材｛（Ｂ）成分｝、および、ひまし油｛（Ｃ1）成分｝とシロキサン結合を骨格とするシリコーン類｛（Ｃ２）成分｝との混合物｛（Ｃ）成分｝のそれぞれを少なくとも含む樹脂組成物を、溶融・混練して製造され延伸された多孔性フィルムであって、温度を２００℃としたシリコーンオイル中に６０秒間浸漬した際の収縮率が、収縮の小さい方向が−５％〜−４０％（膨張率として５％〜４０％）、収縮が大きい方向が４０％〜９５％であることを特徴とする多孔性フィルム。
【請求項２】
樹脂組成物が、ポリオレフィン系樹脂｛（Ａ）成分｝２５〜５０重量部、充填材｛（Ｂ）成分｝７５〜５０重量部を含み、かつ、｛（Ａ）成分｝と｛（Ｂ）成分｝の２成分１００重量部に対して、ひまし油｛（Ｃ1）成分｝とシロキサン結合を骨格とするシリコーン類｛（Ｃ２）成分｝との混合物｛（Ｃ）成分｝０．１〜１０重量部を少なくとも含むものである、請求項１に記載の多孔性フィルム。
【請求項３】
ポリオレフィン系樹脂｛（Ａ）成分｝が、メルトインデックス０．１〜８ｇ／１０分、密度０．８９〜０．９５０ｇ／ｃｍ３の線型低密度ポリエチレン３０〜１００重量％と、メルトインデックス０．１〜８ｇ／１０分、密度０．９００〜０．９３０ｇ／ｃｍ３の分岐状低密度ポリエチレン０〜７０重量％との混合物である、請求項１または請求項２に記載の多孔性フィルム。
【請求項４】
ひまし油｛（Ｃ1）成分｝が硬化ひまし油であり、シロキサン結合を骨格とするシリコーン類｛（Ｃ２）成分｝がシリコーンオイルである、請求項１ないし請求項３のいずれか一項に記載の多孔性フィルム。
【請求項５】
シリコーンオイルがジメチルポリシロキサン（ジメチルシリコーン）である、請求項４に記載の多孔性フィルム。
【請求項６】
多孔性フィルムが、樹脂組成物を、溶融・混練してフィルム状に成形し、得られたフィルムを室温〜樹脂の軟化温度の範囲において、一軸方向のみに１．２〜５倍延伸されたものである、請求項１ないし請求項５のいずれか一項に記載の多孔性フィルム。
【請求項７】
多孔性フィルムが、最大孔径が０．０５〜０．３μｍ、空孔率が１０〜４０％、曲折率が０．４〜４．０である、請求項１ないし請求項６のいずれか一項に記載の多孔性フィルム。
【請求項８】
多孔性フィルムが、厚さが１０〜２００μｍである、請求項１ないし請求項７のいずれか一項に記載の多孔性フィルム。
【請求項９】
請求項１ないし請求項８のいずれか一項に記載の多孔性フィルムを、構成要素とする使い捨てナプキン用バックシート。
【請求項１０】
請求項１ないし請求項８のいずれか一項に記載の多孔性フィルムを、構成要素とする使い捨てオムツ用バックシート。
【請求項１１】
メルトインデックス０．１〜８ｇ／１０分、密度０．８９〜０．９５０ｇ／ｃｍ３の線型低密度ポリエチレン３０〜１００重量％と、メルトインデックス０．１〜８ｇ／１０分、密度０．９００〜０．９３０ｇ／ｃｍ３の分岐状低密度ポリエチレン０〜７０重量％との混合ポリエチレン系樹脂組成物｛（Ａ）成分｝２５〜５０重量部、平均粒径が０．５〜３．０μｍの無機質充填材｛（Ｂ）成分｝７５〜５０重量部を含み、かつ、｛（Ａ）成分｝と｛（Ｂ）成分｝の２成分１００重量部に対して、ひまし油｛（Ｃ1）成分｝とシロキサン結合を骨格とするシリコーン類｛（Ｃ２）成分｝との混合物｛（Ｃ）成分｝０．１〜１０重量部、を少なくとも含む樹脂組成物を溶融・混練してフィルム状に成形し、得られたフィルムを室温〜樹脂の軟化温度の範囲で、一軸方向にのみ１．２〜５倍延伸することを特徴とする、多孔性フィルムの製造方法。
【手続補正２】
【補正対象書類名】明細書
【補正対象項目名】００１１
【補正方法】変更
【補正の内容】
【００１１】
また、第２発明では、メルトインデックス０．１〜８ｇ／１０分、密度０．８９〜０．９５０ｇ／ｃｍ３の線型低密度ポリエチレン３０〜１００重量％と、メルトインデックス０．１〜８ｇ／１０分、密度０．９００〜０．９３０ｇ／ｃｍ３の分岐状低密度ポリエチレン０〜７０重量％との混合ポリエチレン系樹脂組成物｛（Ａ）成分｝２５〜５０重量部、平均粒径が０．５〜３．０μｍの無機質充填材｛（Ｂ）成分｝７５〜５０重量部を含み、かつ、｛（Ａ）成分｝と｛（Ｂ）成分｝の２成分１００重量部に対して、ひまし油｛（Ｃ1）成分｝とシロキサン結合を骨格とするシリコーン類｛（Ｃ２）成分｝との混合物｛（Ｃ）成分｝０．１〜１０重量部、を少なくとも含む樹脂組成物を溶融・混練してフィルム状に成形し、得られたフィルムを室温〜樹脂の軟化温度の範囲で、一軸方向にのみ１．２〜５倍延伸することを特徴とする、多孔性フィルムの製造方法を提供する。
【手続補正３】
【補正対象書類名】明細書
【補正対象項目名】００１５
【補正方法】変更
【補正の内容】
【００１５】
線型低密度ポリエチレンは、分岐状低密度ポリエチレンと混合して使用する場合は、線型低密度ポリエチレン３０〜１００重量％、分岐状低密度ポリエチレン０〜７０重量％の割合で組み合わせるのが好ましい。線型低密度ポリエチレンが３０重量％未満であると、溶融状態でのフィルムの伸びがなくなり、フィルムに加工することが難しくなり、好ましくない。中でも、線型低密度ポリエチレン３０〜９８重量％、分岐状低密度ポリエチレン２〜７０重量％の割合が好ましく、とりわけ好ましいのは、線型低密度ポリエチレン７０〜９６重量％、分岐状低密度ポリエチレン４〜３０重量％の範囲の混合物である。
【手続補正４】
【補正対象書類名】明細書
【補正対象項目名】００１７
【補正方法】変更
【補正の内容】
【００１７】
（Ａ）成分には、充填剤｛以下、（Ｂ）成分と略称することがある｝を配合する。（Ｂ）成分は、樹脂組成物からフィルムを製造する際に、フィルムに空孔を形成し多孔性として透湿性を付与し、人尿、経血の浸み出しを防止するように機能する。（Ｂ）成分は、無機系充填剤、有機系充填剤のいずれであってもよい。無機系充填剤の具体例としては、炭酸カルシウム、硫酸バリウム、硫酸カルシウム、炭酸バリウム、水酸化マグネシウム、水酸化アルミニウム、酸化亜鉛、酸化マグネシウム、酸化チタン、シリカ、タルクなどが挙げられる。有機系充填材の具体例としては、木粉、パルプ粉などのセルローズ系粉末が挙げられる。これらのうち、炭酸カルシウムおよび硫酸バリウムが特に好ましい。
【手続補正５】
【補正対象書類名】明細書
【補正対象項目名】００４１
【補正方法】変更
【補正の内容】
【００４１】
【実施例】
以下、本発明を実施例に基づいてさらに具体的に説明するが、本発明はその趣旨を超えない限り、以下に記載の例に限定されるものではない。
【手続補正６】
【補正対象書類名】明細書
【補正対象項目名】００４５
【補正方法】変更
【補正の内容】
【００４５】
以下に記載の例において、各種物性は以下に記載の方法で評価したものである。
（ａ）平均粒子径（μｍ）：（Ｂ）成分につき、恒圧式透過法（島津式紛体比表面積測定器、型式：ＳＳ−１００使用）によって測定した比表面積から算出した。試料の重量を３．０ｇ、試料の厚さ１．３５ｃｍとし、試料層の断面積を２ｃｍ２、空気圧力を５０ｃｍＨ２Ｏの条件下で測定し、空気の粘性係数を１８１×１０−６（ｃｍ・ｓｅｃ）として計算した。
（ｂ）収縮率（％）：試料の多孔性フィルムを用い、フィルム引き取り方向（ＭＤ）とＭＤに対して直角方向（ＴＤ）を示すように線を描き、直径１０ｃｍの円形状に打ち抜き、２００℃の温度に調節したシリコーンオイルに浸漬し、最大（ＭＡＸ）収縮率と最小（ＭＩＮ）収縮率（膨張率）とを測定した。マイナス記号（−）は、膨張率を意味する。